(57)【特許請求の範囲】
【請求項１】
金属石鹸であるネオデカン酸コバルトをポリエチレン系フィルムでヒートシール包装した金属石鹸包装物において、ポリエチレン系フィルムのメルトフローレート(JIS K6922-2)15g/10min以下で、かつ軟化点(ASTM D1525)80℃以上、融点(DSC法)90℃以上であることを特徴とする金属石鹸包装物。
【請求項２】
ポリエチレン系フィルムはエチレンの重合体もしくはエチレン-酢酸ビニル共重合体である合成樹脂フィルムで、フィルムの厚みが30〜200μmである請求項１記載の金属石鹸包装物。
【発明の詳細な説明】
【０００１】
【発明の属する技術分野】
本発明は金属石鹸であるネオデカン酸コバルトの包装材料として使用するポリエチレン系フィルムとして、特定特性を有するものを選択使用することにより、ネオデカン酸コバルトの長期保存中の劣化を防止させると同時にポリエチレン系フィルムの破袋を防止する技術に関するものである。
【０００２】
【従来の技術】
金属石鹸のネオデカン酸コバルト(ネオデカン酸はEXXON社製脂肪酸、同様のものとしてSHELL社のバーサチック酸がある)は、塗料及び印刷インキドライヤ、ゴムとスチールの接着促進剤、不飽和ポリエステルの硬化促進剤として広範に使用されている。ネオデカン酸コバルトは特にゴムとスチールの接着促進剤として広く使用されているが常温で流動性を有すため、通常ポリエチレン系フィルムの袋でヒートシール包装したものが使用されている。
【０００３】
しかし、一般のポリエチレン系フィルムの包装材料では６ヶ月以上の長期間にわたって保存すると内容物であるネオデカン酸コバルトが経時的に劣化し、有機溶剤に不溶の物質が発生する。これらの不溶物は、もはやゴムとスチールの接着促進剤としての効果はないだけでなく、ゴムとの相溶も悪くなるため、金属石鹸のネオデカン酸コバルトとしての商品価値が損なわれる。
【０００４】
また一般のポリエチレン系フィルムの包装材料で６ヶ月以上の長期間にわたって保存すると、ポリエチレン系フィルムとネオデカン酸コバルトの直接接触部では切れや裂けによるポリエチレン系フィルムの破袋がおこり、内容物が流出して商品価値を全く損なってしまうことがあった。またヒートシール部はその製袋法に由来してポリエチレン系フィルムの強度が充分でないため、特にこの部分の切れや裂けによる破袋がおこりやすい。
【０００５】
また通常の包装形態として、ポリエチレン系フィルムの袋でヒートシール包装された金属石鹸包装物は複数個を縦積みにして段ボール箱等に梱包されたものが流通している。この際段ボール箱の中で最下段にあるものは大きな荷重を受けるため特に破袋しやすいことが容易に考えられる。
【０００６】
ネオデカン酸コバルトの経時的な劣化を防止することとポリエチレン系フィルムの切れや裂けによる破袋を防止することは、金属石鹸包装物の商品価値の長期維持に大きく貢献するため、これらを防止することが強く要求されている。
【０００７】
破袋を防止するためには、単純にポリエチレン系フィルムの厚みを増すことが考えられる。
【０００８】
しかしこの金属石鹸包装物の通常の使用場面においては、金属石鹸包装物から内容物である金属石鹸を取り出して使用するのではなく、ポリエチレン系フィルムと金属石鹸からなる金属石鹸包装物のまま、例えばゴム練り用のバンバリミキサ等に投入されて使用される場合がある。
【０００９】
ポリエチレン系フィルムにはゴムとスチールの接着促進剤としての効果はないため、単なる不要な異物であり、ポリエチレン系フィルムは必要な限り最小限の使用にすることが強く望まれている。従ってポリエチレン系フィルムの厚みを増すことは異物の量が多くなるため全く好ましくない。また経済的にも不利である。
【００１０】
さらにポリエチレン系フィルムの厚みを増すとヒートシール部の切れや裂けがおこりやすくなる。
【００１１】
【発明が解決しようとする課題】
本発明は、ネオデカン酸コバルトの長期保存における劣化の防止と、ポリエチレン系フィルムの破袋を防止するもので、この技術により金属石鹸の特にネオデカン酸コバルトは１年以上の長期にわたる保存を可能とし、その保存中に金属石鹸が劣化することもなく、またポリエチレン系フィルムが破袋することなく良好な状態を保つことを課題としている。
【００１２】
【課題を解決しようとするための手段】
本発明者らは上記課題を鋭意検討した結果、このポリエチレン系フィルムの特性に着目し、ポリエチレン系フィルムの特性がネオデカン酸コバルトの長期保存中の劣化防止とポリエチレン系フィルムの破袋防止に関係があることを見いだした。つまり、その極限られた特性を特徴的に有すポリエチレン系フィルムは、ネオデカン酸コバルトの長期保存中の劣化防止とポリエチレン系フィルムの破袋防止に効果があり、これにより目的とする金属石鹸包装物の発明を完成した。
【００１３】
即ち本発明は、次の各発明を提供する。
１．  金属石鹸であるネオデカン酸コバルトをポリエチレン系フィルムでヒートシール包装した金属石鹸包装物において、ポリエチレン系フィルムのメルトフローレート（ＪＩＳ  Ｋ６９２２−２）１５ｇ／１０ｍｉｎ以下で、かつ軟化点（ＡＳＴＭ  Ｄ１５２５）８０℃以上、融点（ＤＳＣ法）９０℃以上であることを特徴とする金属石鹸包装物。
【００１４】
２．ポリエチレン系フィルムはエチレンの重合体もしくはエチレン-酢酸ビニル共重合体である合成樹脂フィルムで、フィルムの厚みが３０〜２００μｍである上記１記載の金属石鹸包装物。
【００１５】
【発明の実施形態】
本発明では、特定の特性を有するポリエチレン系フィルムを選択して用いる。このポリエチレン系フィルムの特性評価方法としては、ＪＩＳ試験法やＡＳＴＭ試験法に規定されているが、ネオデカン酸コバルトの長期保存中の劣化防止とポリエチレン系フィルムの破袋防止に有効なポリエチレン系フィルムの特性として、メルトフローレート（ＪＩＳ  Ｋ６９２２−２）が１５ｇ／１０ｍｉｎ以下で、かつ軟化点（ＡＳＴＭ  Ｄ１５２５）８０℃以上、融点（ＤＳＣ法）９０℃以上が挙げられる。
【００１６】
好ましくは、メルトフローレート（ＪＩＳ  Ｋ６９２２−２）が、０．３〜１０ｇ／１０ｍｉｎの範囲、かつ軟化点（ＡＳＴＭ  Ｄ１５２５）が、８０〜９５℃の範囲、かつ融点（ＤＳＣ法）が、１００〜１１５℃の範囲となる様なものが選択される。
【００１７】
特に好ましくは、メルトフローレート（ＪＩＳ  Ｋ６９２２−２）が、０．３〜５ｇ／１０ｍｉｎの範囲、かつ軟化点（ＡＳＴＭ  Ｄ１５２５）が、８０〜９５℃の範囲、かつ融点（ＤＳＣ法）が、１００〜１１５℃の範囲となる様なものが選択される。
【００１８】
この特性を有すポリエチレン系フィルムでヒートシール包装したネオデカン酸コバルトは、１年以上の長期にわたる保存でもネオデカン酸コバルトが劣化することがなく、またポリエチレン系フィルムが破袋することもなく良好な状態を保つことができる。
【００１９】
さらにポリエチレン系フィルムの厚みは特に制限されるものではないが、３０〜２００ミクロンが好ましい。厚くすれば前述のように異物としての量が増すだけでなく、長期保存中にヒートシール部に裂けが起こることで破袋したり、ポリエチレン系フィルムの鋭利な切断面が他のポリエチレン系フィルムを傷つけるなどの弊害が生じやすくなる。
【００２０】
また薄くすればポリエチレン系フィルム自身の強度が不足し、製品を積み重ねたときに下部の製品が破袋を起こす。またポリエチレン系フィルムを薄くすると、空気透過量が増加するためネオデカン酸コバルトの劣化が促進されて、有機溶剤に不溶の物質が発生する。
【００２１】
従って、３０〜２００ミクロンの厚みであれば、長期にわたる保存でもネオデカン酸コバルトが劣化することがなく、その保存中にポリエチレン系フィルムが破袋することもない。
【００２２】
メルトフローレート（ＪＩＳ  Ｋ６９２２−２）１５ｇ／１０ｍｉｎ以下で、かつ軟化点（ＡＳＴＭ  Ｄ１５２５）８０℃以上、融点（ＤＳＣ法）９０℃以上の、エチレンの重合体もしくはエチレン-酢酸ビニル共重合体からなり、厚さが３０〜２００μｍである合成樹脂フィルムは、ガスバリアー性も適当であり、内容物たるネオデカン酸の劣化により生ずる、金属石鹸として機能しない不可避副生物の発生も充分に抑制できる。
【００２３】
本発明のポリエチレン系フィルムとしては、公知慣用のものが使用できるが、エチレンの重合体もしくはエチレン-酢酸ビニル共重合体である合成樹脂フィルムが好ましい。その原料となるポリエチレン系樹脂の製法には便宜的に分類される高圧法、中圧法、低圧法などがある。また酢酸ビニルはケン化したものでもよい。さらにポリエチレン系フィルムは二種類以上の異なる種類の樹脂を多層フィルムにしたものでもよい。
【００２４】
本発明の金属石鹸包装物の内容物であるネオデカン酸コバルトは、公知慣用のものを用いることが出来る。それは、例えばコバルトもしくはコバルト水酸化物と前述のネオデカン酸から合成することや、コバルト硫酸塩等から複分解法で合成することもできる。これらの合成法で得られた金属石鹸であるネオデカン酸コバルトは、常温で容易に変形する青紫色の流動体である。
【００２５】
本発明の金属石鹸包装物は、ネオデカン酸コバルトを特定のポリエチレン系フィルムで密封することにより得ることが出来る。通常は、前記フイルムを製袋し円筒状とし、開口部の一方をヒートシールして底部とし、もう一方の開口部から、この金属石鹸を充填し、そこを同様にヒートシールする。金属石鹸は前記フィルムのヒートシール部分が破けない様な温度で充填する。
【００２６】
本発明の金属石鹸包装物は、その使用用途に応じて、金属石鹸包装物から内容物である金属石鹸を取り出して使用する方法もあるが、それをゴムとスチールとの接着促進剤として用いる場合においては、通常は、ポリエチレン系フィルムと金属石鹸からなる金属石鹸包装物のまま使用される。
【００２７】
この場合には、ゴムと金属石鹸包装物及び必要な添加剤と共に混練されゴムコンパウンドとすることが出来る。より具体的には、例えばゴムコンパウンドの前記各原料をゴム練り用のバンバリミキサ等に投入して、均一となるまで混練すればよい。こうして得られたゴムコンパウンドは、必要に応じ成形もしくは切断されて、スチールコードを加工処理し成形された後に加硫を行うことが出来る。ゴムとスチールコードの接着は、この加硫時に同時並行的に進行し、最終製品であるタイヤやベルト等のゴム加工製品になる。
【００２８】
【実施例】
以下実施例により本発明を詳細に述べる。
【００２９】
(実施例１)
メルトフローレート(JIS K6922-2)3.5g/10min、軟化点(ASTM D1525)88℃、融点(DSC法)109℃、厚さ50μmである円筒状ポリエチレン系フィルム(住友化学、スミカセンF404-1)の一方の開口部をヒートシールし袋状にする。
【００３０】
(実施例２)
メルトフローレート(JIS K6922-2)1.0g/10min、軟化点(ASTM D1525)90℃、融点(DSC法)110℃、厚さ100μmである円筒状ポリエチレン系フィルム(住友化学、スミカセンF218-1)の一方の開口部をヒートシールし袋状にする。
【００３１】
(実施例３)
メルトフローレート(JIS K6922-2)0.5g/10min、軟化点(ASTM D1525)86℃、融点(DSC法)104℃、厚さ120μmである円筒状ポリエチレン系フィルム(住友化学、スミカセンF1103-1)の一方の開口部をヒートシールし袋状にする。
【００３２】
(実施例４)
メルトフローレート(JIS K6922-2)3.5g/10min、軟化点(ASTM D1525)88℃、融点(DSC法)109℃、厚さ150μmである円筒状ポリエチレン系フィルム(住友化学、スミカセンF404-1)の一方の開口部をヒートシールし袋状にする。
【００３３】
(比較例)
メルトフローレート(JIS K6922-2)20g/10min、軟化点(ASTM D1525)83℃、融点(DSC法)105℃、厚さ100μmである円筒状ポリエチレン系フィルム(住友化学、スミカセンG801)の一方の開口部をヒートシールし袋状にする。
【００３４】
実施例１〜４及び比較例にネオデカン酸コバルト1kgを充填し、開口部をヒートシールし金属石鹸包装物とする。
【００３５】
これを40℃の恒温槽に保管した過酷試験を行い6ヶ月ごとに内容物であるネオデカン酸コバルトの劣化の状態を調べる。ネオデカン酸コバルトの劣化の状態は、劣化により有機溶剤に不溶の物質が増加することから、通常の金属石鹸の特性評価の一法として用いられているトルエン不溶解分で評価した。その結果を表１に示した。
【００３６】
(トルエン不溶解分)
約1gの精秤したネオデカン酸コバルトを100ml(20℃)のトルエンに溶解させる。1時間後に45μmのメンブランフィルタで溶液をろ過し、ろ過残渣を精秤する。
【００３７】
【式１】
0003837915.tif 000002
【００３８】
【表１】
0003837915.tif 000003
【００３９】
実施例１〜４及び比較例にネオデカン酸コバルト1kgを充填し、開口部をヒートシールし金属石鹸包装物とする。
【００４０】
ヒートシール部を横にした状態(金属石鹸包装物を横に寝かせた状態)で垂直縦方向に同様の金属石鹸包装物を4袋積み重ね、全部で5袋(5段)を積み重ねる。最上部の金属石鹸包装物の上に縦40cm、横30cm、重量5kgの金属製おもりをのせる。
【００４１】
これを30℃の恒温槽に保管した過酷試験を行い6ヶ月ごとに取り出し、積み重ねた各金属石鹸包装物のポリエチレン系フィルムの状態を観察する。ポリエチレン系フィルムの状態は目視により袋の胴部とヒートシール部の状態を詳細に観察した。その結果を表２に示した。
【００４２】
【表２】
0003837915.tif 000004
【００４３】
【表３】
0003837915.tif 000005
【００４４】
表中の○×は、ポリエチレン系フィルムの状態を表す。
0003837915.tif 000006
【００４５】
注釈
表中の「下段より」は垂直縦方向に5袋積み重ねた金属石鹸包装物で「1段」は下段より1段目の金属石鹸包装物を指す。2〜5段は同様に下段より2〜5段目の金属石鹸包装物を指す。
【００４６】
【発明の効果】
本発明である特定の特性を有するポリエチレン系フィルムでヒートシール包装した金属石鹸包装物は、内容物たる金属石鹸の劣化がより少なく、その保存中にポリエチレン系フィルムが破袋し内容物が流出して商品価値を損なうことがより少ないという格別顕著な効果を奏する。
【００４７】
最も好適な本発明の実施形態では、ネオデカン酸コバルトは１年以上の長期にわたる保存を可能とし、その保存中に金属石鹸が劣化することもなく、またポリエチレン系フィルムが破袋することなく、良好な状態を保つことができ、開封しない形態でそのままゴム−スチールの接着促進剤として用いたとしても、異物として少量なので、性能に不都合を生じない。